"iセルロースを水溶性の第3級アミンオキシド中に溶解させてセルロース溶液を生成し,前記セルロース溶液には,チタンを部分的に一又は複数の重金属に置換し,及びマグネシウムを部分的に又は完全に一又は複数の重金属に各々置換した,酸化チタン又はスピネルMgAl2O4を主成分とし,温度安定試験に従って,セルロース溶液の上昇温度を最大10°Cに低下させる染料が更に添加されており,ii成形道具により前記セルロース溶液を形成し,iii形成した前記セルロース溶液からセルロースを析出させることで製造される,セルロース染色形成物。前記金属含有染料は,前記セルロースの形成物の上昇温度を,前記温度安定試験に従って,最大5°Cに低減させることを特徴とする,請求項1に記載のセルロース染色形成物。前記セルロースを基準として,質量あたり0.20から10まで重金属含有染料を含有することを特徴とする,請求項1または2に記載のセルロース染色形成物。前記セルロースを基準として,質量あたり2.0から5.0まで重金属含有染料を含有することを特徴とする,請求項3に記載のセルロース染色形成物。前記重金属の各々は,ニッケル,クロム,マンガン,アンチモン及びコバルトからなる群から選択されることを特徴とする,請求項1に記載のセルロース染色形成物。前記重金属の各々は,酸化物の形で存在することを特徴とする,請求項5に記載のセルロース染色形成物。前記酸化チタンは,部分的に酸化ニッケルII及び酸化アンチモンVに置換されている酸化チタンを主成分とする染料を含むことを特徴とする,請求項6に記載のセルロース染色形成物。前記酸化チタンは,部分的に酸化クロムIII及び酸化アンチモンVに置換されている酸化チタンを主成分とする染料を含むことを特徴とする,請求項6に記載のセルロース染色形成物。前記酸化チタンは,部分的に酸化マンガンII及び酸化アンチモンVに置換されている酸化チタンを主成分とする染料を含むことを特徴とする,請求項6に記載のセルロース染色形成物。マグネシウムが部分的又は完全にコバルトに置換されているスピネルMgAl2O4を主成分とする染料を含むことを特徴とする,請求項6に記載のセルロース染色形成物。前記セルロース染色形成物は,繊維又はフィルムであることを特徴とする,請求項1~10のいずれか1項に記載のセルロース染色形成物。本発明の目的は,アミンオキシドプロセスにより重金属含有染料で紡績染色することにより形成されるセルロース染色形成物,特に黄,橙,赤,及び茶の色範囲のセルロース染色形成物を提供することである。上記課題を解決するために,本発明のある観点によれば,iセルロースを水溶性の第3級アミンオキシド中に溶解させてセルロース溶液を生成し,前記セルロース溶液には,チタンを部分的に一又は複数の重金属に置換し,及びマグネシウムを部分的に又は完全に一又は複数の重金属に各々置換した,酸化チタン又はスピネルMgAl2O4を主成分とし,温度安定試験に従って,セルロース溶液の上昇温度を最大10°Cに低下させる染料が更に添加されており,ii成形道具により前記セルロース溶液を形成し,iii形成した前記セルロース溶液からセルロースを析出させることで製造される,セルロース染色形成物が提供される。前記金属含有染料は,前記セルロースの形成物の上昇温度を,前記温度安定試験に従って,最大5°Cに低減させるものであってもよい。前記セルロースを基準として,質量あたり0.20から10まで重金属含有染料を含有してもよく,前記セルロースを基準として,質量あたり2.0から5.0まで重金属含有染料を含有してもよい。前記重金属の各々は,ニッケル,クロム,マンガン,アンチモン及びコバルトからなる群から選択されてもよい。前記重金属の各々は,酸化物の形で存在してもよい。前記酸化チタンは,部分的に酸化ニッケルII及び酸化アンチモンVに置換されている酸化チタンを主成分とする染料を含んでもよい。前記酸化チタンは,部分的に酸化クロムIII及び酸化アンチモンVに置換されている酸化チタンを主成分とする染料を含んでもよい。前記酸化チタンは,部分的に酸化マンガンII及び酸化アンチモンVに置換されている酸化チタンを主成分とする染料を含んでもよい。マグネシウムが部分的又は完全にコバルトに置換されているスピネルMgAl2O4を主成分とする染料を含んでもよい。前記セルロース染色形成物は,繊維又はフィルムであってもよい。本発明によれば,本目的は,以下に記載する温度安定試験に従って,成形材料又は紡績練薬の上昇温度,すなわち第3アミンオキシド中でのセルロース溶液の上昇温度を最大10°C,特に最大5°Cに各々低減する紡績染色の染料を使用することにより達成される。重金属含有染料でさえも,前記基準を満たした場合にアミンオキシドプロセスで使用可能であることが示されている。本発明のセルロース染色形成物は,セルロースを基準として質量あたり0.2から10,特に2.0から5.0の重金属含有染料を含有することが好ましい。チタン酸化物又はスピネルMgAl2O4を主成分とする染料は,各々チタンが部分的に一又は複数の重金属と置換され,及びマグネシウムが一又は複数の重金属に部分的又は完全に置換されていることが,特に好ましい。更に本発明は,重金属を含有する,いわゆる複合無機着色染料のグループからの無機着色染料は,アミンオキシドセルロース溶解の温度安定を損なわないが,それゆえアミンオキシドプロセスでの使用に対して非常に好適であるという驚くべき発見に基づいている。特に,上記黄変の問題は,かかる染料により解決される。既知の先行技術のため,そのイオンが2又はそれ以上の酸化数を示す全ての重金属が,アミンオキシドプロセスでのシステムの温度安定にマイナスの影響を及ぼすという事実から,実際に着手すべきであった。温度安定へのかかる影響は触媒作用となり,及び触媒作用は-既知の通り-触媒として活性因子を相当小さく凝縮することによりもたらされるので,アミンオキシドプロセスで紡績染色の染料として重金属を含有する物質の類の有用性は,全体的には期待できるものではなかった。H.エンドリス氏著の実際の無機多色染料CurtR.VincentzVerlag,Hannover,1997によると,複合無機着色染料は以下の2つのグループに分けられる。-ルチル染料これらは,部分的に重金属に置換されたチタンからなる酸化チタンである。-スピネル染料これらは,主成分A-B2-O4の多数の混合物を含む。かかる染料の大半,例えばA-Fe2-O4の類は,アミンオキシドプロセスに不適である。しかしながら,驚くべきことにMgが部分的又は完全に色素体の重金属に置換されているスピネルMgAl2O4を主成分とする染料は,アミンオキシドプロセスに大変適していることが示されている。ここでは,及び一般に本発明と関連して,スピネルという用語は,化学式MgAl2O4に特徴付けられる無機物のスピネルを意味する。好適には,各重金属は,ニッケル,クロム,マンガン,アンチモン,及びコバルトからなる群から選択され,かかる重金属は酸化物の形で存在することが好ましい。好ましくは,重金属の酸化物がドープ処理された酸化チタンは,いわゆるルチル染料である。ルチル染料により,二酸化チタンのルチル格子は,例えば酸化アンチモンV又は酸化ニオブVを価数調整のために色素体の成分として吸収するのと同様に,酸化ニッケルII,酸化クロムIII,又は酸化マンガンIIを色素体の成分として吸収し,その結果チタンによる場合のように,4つのミーンバランスは達せられる。F.フンド,アンギュー著,化学74,231962従って,本発明のセルロース染色形成物の好ましい実施例は,セルロース染色形成物は,酸化チタンが部分的に酸化ニッケルII,酸化クロムII,又は酸化マンガンII及び酸化アンチモンVに置換されている酸化チタンを主成分とする染料を含むことを特徴とする。更に好ましい実施例では,セルロース染色形成物は,マグネシウムが部分的又は完全にコバルトと置換されているスピネルMgAl2O4を主成分とする染料を含む。主格子に組み込まれた場合,金属酸化物は元来の化学的,物理的,及び生理学的な性質を失う。ニッケルチタンイエローは淡黄色の染料である。クロムチタンイエローの色は,燃焼温度及び分子の大きさに従って軽度から中位の黄土色に変化する。更に本発明に従って使用されている染料の情報は,H.エンドリス氏著の実際の無機多色染料に記載されている。上記参照以下において,色索引を含むこの種の好適な染料の例を示す。かかる染料は,例えばドイツルートヴィストハーヘンのBASF株式会社で,以下のリストに記載された商標名で生産されている。染料の色索引CI二酸化チタンの不純物添加BASFの商標名CI染料黄色5377788ニッケル/アンチモンSicotanGelbK1011CI染料黄色2477310クロム/アンチモンSicotanGelbK2001FGCI染料黄色2477310クロム/アンチモンSicotanGelbK2011CI染料黄色2477310クロム/アンチモンSicotanGelbK2107CI染料黄色2477310クロム/アンチモンSicotanGelbK2112CI染料黄色16477899マンガン/アンチモンSicotanBraunK2711多量に重金属を含有しているにも関わらず,上記の染料は毒物学上の問題がない。クロム/ニッケル/マンガン/アンチモンは生物学的には染料内では不活性である。ゆえに,かかる染料は食材の包装への使用も認められている。本発明のセルロース染色形成物は,繊維又はフィルム状であることが好ましく,アミンオキシドプロセスによって製造されることが好ましい。また本発明は,本発明にかかるセルロース染色形成物の製造方法にも関わり,水溶性の第3級アミンオキシド中でのセルロース溶液が成形道具,特にスピナレットにより形成され,溶解されたセルロースを析出するため,エアギャップを介して析出槽に導き,そこで染料がセルロース溶液及び/又はセルロース溶液の前駆物質に添加され,またかかる染料は,以下に記載の温度安定試験に従って第3級アミンオキシド中でのセルロース溶液の上昇温度を最大10°C,特に最大5°Cに低下する,重金属を含有する染料が添加されるという特徴を有する。本発明における製造方法において,チタンを部分的に一又は複数の重金属に置換し,及びマグネシウムを部分的に又は完全に一又は複数の重金属に各々置換した,酸化チタン又はスピネルMgAl2O4を主成分とする染料を加えられることが好ましい。本発明は更に,セルロース染色形成物の染料として,重金属含有染料の使用に関し,かかる染料は以下に記載の温度安定試験に従って,第3級アミンオキシド中でのセルロース溶液の上昇温度を最大10°C,特に最大5°Cに低減する。酸化チタン又はスピネルMgAl2O4をセルロース染色形成物として使用され,かかる酸化チタン中に含まれるチタンは部分的に一又は複数の重金属に置換され,及びスピネルに含まれるマグネシウムは部分的に又は完全に一又は複数の重金属に各々置換されることが好ましい。以下に本発明は,実施例により,より詳細に説明される。実施例1本発明に従う,NMMO紡績練薬の温度安定のための種々の染料の使用結果。試験された染料:A:CI染料黄色53/77788SicotanGelbK1011B:CI染料黄色24/77310SicotanGelbK2011C:CI染料黄色164/77899SicotanBraunK2711D:CI染料青色28/77346SicopalBrauK6310;製造元:BASF株式会社,ドイツルートヴィスハーヘン;マグネシウムが完全にコバルトに置換されているMgAl2O4の主成分のスピネル染料。試験手段温度安定試験:試験はシカレックスデバイスシカレックスTSC512,製造元:システムテクニック株式会社,スイスリュシュリコンにより実施された。それゆえNMMO紡績練薬は,発熱反応紡績練薬の分解が起こるまで,所定の温度プログラムによって,かかるシカレックスに温度の上で負荷がかかる。セルロース重量あたり13.5,NMMO重量あたり75及び水重量あたり11.5の粉状の紡績練薬11.5gは,セルロースを基準とした重量あたり5の各染料A,B,C又はDが均一に添加されているが,シカレックスの圧力器のためのガラス装填に重点が置かれ,及び,シカレックスにおいて,段階的に等温実験にかけられている。かかる動作中に,最初の段階で加熱率60°C/h間で90°Cへの加熱が実現され,安定化期間まで継続され,かかる期間中に6°C/hの加熱率への調整が行なわれる。続いて第2の段階で,かかる加熱率で180°Cへの加熱が実現される。シカレックスでの紡績練薬の温度は同様にして計測される。理由比較のため,染料を含まないNMMO紡績練薬Eもまた同一条件で,シカレックスで試験されたブランク値。かかる種々の紡績練薬A-Eの測定された温度特性を図1に示し,本図において,横軸には加熱ジャケットの温度Tを°Cとして掲載し,縦軸には試料と加熱ジャケットの温度差ΔTを掲載する。上昇温度という用語は,紡績練薬の温度が加熱ジャケットの温度を発熱反応のために10°C上回る加熱ジャケットの温度を意味する。どの染料も添加していない紡績練薬曲線Eは約165°Cの上昇温度を有する。A,B,C及びDの染料を添加した染料は,紡績練薬の上昇温度を約2°Cのみに低減させる。かかる結果は,セルロース-NMMO紡績練薬の温度安定が本発明に従って使用される各染料の一つを5加えることによって影響されないことを示す。実施例2動作手順は実施例1と同様であるが,本発明に従って使用された染料の代わりに,以下の異なる重金属含有染料が使用された。F:バナジン酸ビスマス-CI染料黄色184SicopalGelbK1160FGG:銅フタロシアニン-CI染料青色15:3アクアリンブルー3G;製造元:テナント繊維染色株式会社,北アイルランドベルファスト図2に,結果が示されており,本図において,横軸にはジャケットの温度Tを°Cとして掲載し,縦軸には試料とジャケットの温度差ΔTを掲載する。図2によると,染料F及びGは紡績練薬の上昇温度を165°C曲線Eから150°C曲線F又は149°C曲線Gに各々低減する。かかる染料は上昇温度を各々15°C又は16°Cに低減する。試験された染料は,本発明に従って使用されている染料と対照的に,かかる紡績練薬の温度低下の触媒作用を及ぼし,ゆえにアミンオキシドプロセスでの染料として不適である。実施例3実施例1に従って染料A,B,C又はDを混合した紡績練薬は,115°Cで1.7dtexの繊維に紡がれる。かかる良好な動作により,淡黄色の繊維染料A,黄土色の繊維染料B,茶色の繊維染料C及び青色の繊維染料Dが得られる。"